(57)【要約】【課題】  油を流通させる配管から油が漏れ出た際に、簡便にかつ高い信頼性で漏油を阻止できる漏油補修材などの提供。【解決手段】  硬化性組成物である漏油補修材であって、  硬化前の吸油率が、１００％以上であり、  硬化後の吸油率が、５０％以下である、漏油補修材である。【選択図】なし【特許請求の範囲】
【請求項１】
硬化性組成物である漏油補修材であって、
硬化前の吸油率が、１００％以上であり、
硬化後の吸油率が、５０％以下であり、
せん断速度０．１ｓ−１、及び２５℃における粘度が、１００Ｐａ・ｓ以上２００，０００Ｐａ・ｓ以下である、ことを特徴とする漏油補修材。
【請求項２】
硬化性組成物である漏油補修材であって、
硬化前の吸油率が、１００％以上であり、
硬化後の吸油率が、５０％以下であり、
下記試験方法において糸を引かない、ことを特徴とする漏油補修材。
〔試験方法〕
ステンレス製のスパチュラに前記漏油補修材の表面を０．５秒間触れさせた後、スパチュラから前記漏油補修材を離した際に、前記漏油補修材が糸を引くかどうかを目視により確認する。
【請求項３】
エラストマーを含有する請求項１から２のいずれかに記載の漏油補修材。
【請求項４】
前記エラストマーが、構成成分にスチレンを含む、請求項３に記載の漏油補修材。
【請求項５】
前記エラストマーの含有量が、０質量％超３５質量％以下である請求項３から４のいずれかに記載の漏油補修材。
【請求項６】
前記硬化性組成物が、活性エネルギー線硬化性組成物である請求項１から５のいずれかに記載の漏油補修材。
【請求項７】
水酸基を有しない単官能（メタ）アクリレートと、多官能（メタ）アクリレートと、光ラジカル開始剤とを含有する請求項６に記載の漏油補修材。
【請求項８】
前記多官能（メタ）アクリレートの含有量が、０質量％超２０質量％以下である請求項７に記載の漏油補修材。
【請求項９】
硬化後のガラス転移温度が、１５０℃以下である請求項１から８のいずれかに記載の漏油補修材。
【請求項１０】
活性エネルギー線硬化性組成物である請求項１から９のいずれかに記載の漏油補修材を、配管の漏油部分に塗布し、前記漏油補修材に活性エネルギー線を照射して、前記漏油補修材を硬化させる工程を含むことを特徴とする漏油補修方法。
【請求項１１】
漏油部分を有する配管であって、
前記漏油部分に請求項１から９のいずれかに記載の漏油補修材の硬化物を有することを特徴とする配管。
【発明の詳細な説明】
【技術分野】
【０００１】
本発明は、油を流通させる配管から油が漏れ出た際の配管の補修に適した漏油補修材、前記漏油補修材を用いた漏油補修方法、及び前記漏油補修材で補修された配管に関する。
【背景技術】
【０００２】
例えば、発電所又は変電所などでは、ラジエータ付きの変圧器を設置している。そして、変圧器本体とラジエータとを送油配管で接続し、変圧器本体とラジエータとの間に、ラジエータで冷却した油（例えば、絶縁油）を循環させることで、変圧器本体を冷却している。
【０００３】
送油配管が長年使用された結果、前記送油配管のフランジ部から油が漏れ出る場合がある。また、送油配管が長年使用された結果、前記送油配管にピンホールなどの穴が開き、その穴から油が漏れ出る場合がある。
油が漏れ出ると、油が地中に浸透して、土壌又は水質を汚染する遠因になる心配がある。特に、旧型の油冷却器の絶縁油には、環境ホルモンであるポリ塩化ビフェニルが含有されている場合もあり、生体及び環境への影響も考慮すると、漏油に対して厳重に対処する必要がある。
【０００４】
そこで、フランジ部から油が漏れ出た際に油の流出を防止するために、連結フランジの外周を耐油性の被覆体で被覆し、この被覆体の下端に開口した冷却オイルの排出口に、冷却オイルの回収容器を接続した変圧器の油流出防止カバーが提案されている（例えば、特許文献１参照）。
しかし、この方法では、フランジ部以外の箇所から油が漏れ出た際には流出を防止できないという問題がある。更に、この方法は、被覆体、回収容器などを設置する必要があり、簡便性に欠ける。
【０００５】
フランジ部以外の箇所から油が漏れ出た際の簡便な流出防止処置として、漏油個所をウエス（布切れ）で塞ぐ処置が行われる場合がある。
しかし、この方法はあくまでも応急対策であって、ウエスが油を吸いきった際には、更なる漏油を防止できず、流出防止処置の信頼性に欠ける。
【０００６】
したがって、油を流通させる配管から油が漏れ出た際に、簡便にかつ高い信頼性で漏油を阻止できる方法が求められているのが現状である。
【先行技術文献】
【特許文献】
【０００７】
【特許文献１】特開２００１−３３８８１４号公報
【発明の概要】
【発明が解決しようとする課題】
【０００８】
本発明は、油を流通させる配管から油が漏れ出た際に、簡便にかつ高い信頼性で漏油を阻止できる漏油補修材、及び前記漏油補修材を用いた漏油補修方法、及び前記漏油補修材で補修された配管を提供することを目的とする。
【課題を解決するための手段】
【０００９】
前記課題を解決するための手段としては、以下の通りである。即ち、
＜１＞  硬化性組成物である漏油補修材であって、
硬化前の吸油率が、１００％以上であり、
硬化後の吸油率が、５０％以下である、ことを特徴とする漏油補修材である。
＜２＞  パテである前記＜１＞に記載の漏油補修材である。
＜３＞  エラストマーを含有する前記＜１＞から＜２＞のいずれかに記載の漏油補修材である。
＜４＞  前記エラストマーが、構成成分にスチレンを含む、前記＜３＞に記載の漏油補修材である。
＜５＞  前記エラストマーの含有量が、０質量％超３５質量％以下である前記＜３＞から＜４＞のいずれかに記載の漏油補修材である。
＜６＞  前記硬化性組成物が、活性エネルギー線硬化性組成物である前記＜１＞から＜５＞のいずれかに記載の漏油補修材である。
＜７＞  水酸基を有しない単官能（メタ）アクリレートと、多官能（メタ）アクリレートと、光ラジカル開始剤とを含有する前記＜６＞に記載の漏油補修材である。
＜８＞  前記多官能（メタ）アクリレートの含有量が、０質量％超２０質量％以下である前記＜６＞から＜７＞のいずれかに記載の漏油補修材である。
＜９＞  硬化後のガラス転移温度が、１５０℃以下である前記＜１＞から＜８＞のいずれかに記載の漏油補修材である。
＜１０＞  活性エネルギー線硬化性組成物である前記＜１＞から＜９＞のいずれかに記載の漏油補修材を、配管の漏油部分に塗布し、前記漏油補修材に活性エネルギー線を照射して、前記漏油補修材を硬化させる工程を含むことを特徴とする漏油補修方法である。
＜１１＞  漏油部分を有する配管であって、
前記漏油部分に前記＜１＞から＜９＞のいずれかに記載の漏油補修材の硬化物を有することを特徴とする配管である。
【発明の効果】
【００１０】
本発明によれば、油を流通させる配管から油が漏れ出た際に、簡便にかつ高い信頼性で漏油を阻止できる漏油補修材、及び前記漏油補修材を用いた漏油補修方法、及び前記漏油補修材で補修された配管を提供することができる。
【図面の簡単な説明】
【００１１】
【図１】図１は、漏油シールテストに用いる圧力容器の写真である。
【発明を実施するための形態】
【００１２】
（漏油補修材）
本発明の漏油補修材は、硬化性組成物である。
前記漏油補修材は、硬化前の吸油率が、１００％以上である。
前記漏油補修材は、硬化後の吸油率が、５０％以下である。
【００１３】
前記漏油補修材は、硬化性組成物であることから、補修箇所への塗布が簡単であり、簡便に漏油を阻止できる。
また、前記漏油補修材は、硬化前の吸油率が１００％以上であることから、前記漏油補修材を漏油箇所に付与した際に、油を適度に吸収できるため、漏油箇所への付着力に優れる。加えて、前記漏油補修材は、硬化後の吸油率が５０％以下であることから、硬化後の吸油が少なく、高い漏油シール性を有する。その結果、前記漏油補修材は、高い信頼性で漏油を阻止できる。
【００１４】
前記硬化後の吸油率としては、５０％以下であれば、特に制限はなく、目的に応じて適宜選択することができ、例えば、０％超％５０％以下であってもよいし、５％以上５０％以下であってもよい。
【００１５】
前記硬化前の吸油率は、例えば、以下の方法で求めることができる。
硬化前の漏油補修材と、油〔例えば、ＪＸＴＧエネルギー社製高圧絶縁油Ａ（ＪＩＳ  Ｃ２３２０の絶縁油Ａ  種類  １種）〕とを、質量比１：１でガラス瓶に入れ、遊星撹拌（例えば、機種：ＴＨＩＮＫＹ製ＡＲ−２５０、回転数：２０００ｒｐｍ、撹拌時間：５分）を行い、室温（２５℃）で３０分放置した後に、分離が見られるかを確認する。そして、分離が見られない場合には、吸油率は１００％以上であり、分離が見られる場合には、吸油率は、１００％未満である。
なお、上記方法で分離が見られない場合、前記質量比において、油の量を更に増やしても、通常、分離が見られない状態は変わらない。即ち、上記測定において、硬化前の吸油率が１００％以上であることは、吸油率が無限大であることと同義であり、その点において、前記漏油補修材は、硬化前の吸油率が１００％以上であればよく、その上限値を定める必要はない。
【００１６】
前記硬化後の吸油率は、例えば、以下の方法で求めることができる。
シリコーン樹脂で作製した１０ｍｍ×１０ｍｍ×深さ５ｍｍの型に漏油補修材を充填し、５０μｍ厚の離型ＰＥＴで表面をカバーした状態でメタルハライドランプを用いて３６５ｎｍにおける積算光量が６Ｊ／ｃｍ２になるように照射することで硬化物を作製する。型から取り出した硬化物の重量を測定し吸油前重量とする。
硬化物をガラス瓶に入れる。更に、ガラス瓶に、硬化物全体が十分に浸る量の油を入れる。そして、室温（２５℃）で２４時間放置した後に、油を吸った硬化物の重量を測定し吸油後重量とする。油として、例えば、ＪＸＴＧエネルギー社製高圧絶縁油Ａ（ＪＩＳ  Ｃ２３２０の  絶縁油Ａ  種類  １種）を使用する。
そして、以下の式を用いて、吸油率を求める。
吸油率（％）＝１００×（吸油後重量−吸油前重量）／（吸油前重量）
【００１７】
また、前記漏油補修材は、パテであることが好ましい。
本発明において、パテとは、例えば、粘度が１００Ｐａ・ｓ以上２００，０００Ｐａ・ｓ以下であって、かつ糸を引かない性状であることを指す。
前記粘度は、例えば、レオメーターを用いて測定することができる。具体的には、ＴＡ  Ｉｎｓｔｒｕｍｅｎｔ社製ＡＲ−Ｇ２を用いて粘度測定を行う。直径２０ｍｍ、角度２°のコーンプレートを用い、温度２５℃の環境下で、せん断速度０．１ｓ−１で測定を行う。
また、前記糸を引かない性状については、ステンレス製のスパチュラに前記漏油補修材の表面を０．５秒間触れさせた後、スパチュラから前記漏油補修材を離した際に、前記漏油補修材が糸を引くかどうかにより確認できる。
【００１８】
前記漏油補修材の硬化後のガラス転移温度としては、特に制限はなく、目的に応じて適宜選択することができるが、耐衝撃性、耐振性、及びリペア性の点から、１５０℃以下が好ましい。前記ガラス転移温度の下限値としては、特に制限はなく、目的に応じて適宜選択することができ、例えば、前記ガラス転移温度は、−４０℃以上であってもよい。
【００１９】
硬化物のガラス転移温度は、例えば、粘弾性測定によるｔａｎδ（損失正接）のピーク値から求めることができる。具体的には、ＴＡ  Ｉｎｓｔｒｕｍｅｎｔ社製ＲＳＡＩＩＩを用いて、引張モード、周波数１０Ｈｚ、昇温速度１０℃／ｍｉｎ、−２０℃〜２００℃の範囲で温度分散測定を行い、ｔａｎδ（損失正接）のピーク値から求める。測定サンプルとしては、メタルハライドランプで３６５ｎｍにおける積算光量が６Ｊ／ｃｍ２になるように照射することで硬化させた、長さ４０ｍｍ、幅５ｍｍ、厚み０．５ｍｍの短冊状試験片を用いる。
【００２０】
前記漏油補修材は、硬化後において、透明であることが好ましい。硬化後に透明であることで、補修後にも、漏油箇所の状態が目視で確認できることから、補修後にも、漏油箇所の変化を観察できる。
【００２１】
＜エラストマー＞
前記漏油補修材は、エラストマーを含有することが好ましい。
前記漏油補修材が前記エラストマーを含有することで、前記漏油補修材をパテ状にできる。そのため、補修箇所に前記漏油補修材を付与しやすい点で、作業性に優れ、より簡便性が増した漏油補修材が得られる。
【００２２】
前記エラストマーとしては、特に制限はなく、目的に応じて適宜選択することができるが、スチレン系エラストマーが好ましい。
前記エラストマーは、構成成分に芳香族ビニル化合物を含むことが好ましく、構成成分にスチレンを含むことがより好ましい。
【００２３】
前記スチレン系エラストマーとは、分子内に芳香族ビニル化合物を構成成分とするエラストマーをいう。
前記スチレン系エラストマーとしては、共役ジエン化合物と芳香族ビニル化合物とのブロック共重合体及びランダム共重合体、又は、それらの水素添加物などが挙げられる。
重合体における芳香族ビニル化合物の構成成分としては、例えば、スチレン、ｐ−（ｔｅｒｔ−ブチル）スチレン、α−メチルスチレン、ｐ−メチルスチレン、ジビニルベンゼン、１，１−ジフェニルスチレン、Ｎ，Ｎ−ジエチル−ｐ−アミノエチルスチレン、ビニルトルエン等の各構成成分が挙げられる。これらの中でも、スチレン構成成分が好ましい。芳香族ビニル化合物の構成成分は、１種単独で使用され、又は２種以上が併用される。
重合体における共役ジエン化合物の構成成分としては、例えば、ブタジエン、イソプレン、１，３−ペンタジエン、２，３−ジメチル−１，３−ブタジエン等の各構成成分が挙げられる。これらの中でも、ブタジエン構成成分が好ましい。共役ジエン化合物の構成成分は、１種単独で使用され、又は２種以上が併用される。
また、スチレン系エラストマーとして、同様な製法で、スチレン成分が含有されてなく、スチレン以外の芳香族ビニル化合物を含有するエラストマーを使用してもよい。
【００２４】
前記スチレン系エラストマーとしては、スチレン構成成分の含有量が３０％以上であるのが好ましい。
【００２５】
前記スチレン系エラストマーとしては、例えば、スチレン−ブタジエン−スチレンブロック共重合体（ＳＢＳ）、スチレン−エチレン−ブチレン−スチレンブロック共重合体（ＳＥＢＳ）、スチレン−イソプレン−スチレンブロック共重合体（ＳＩＳ）、水素化ＳＢＳ、スチレン−エチレン−エチレン−プロピレン−スチレンブロック共重合体（ＳＥＥＰＳ）、スチレン−エチレン−プロピレン−スチレンブロック共重合体（ＳＥＰＳ）、水素化ＳＩＳ、水素化スチレン・ブタジエンゴム（ＨＳＢＲ）、水素化アクリロニトリル・ブタジエンゴム（ＨＮＢＲ）などが挙げられる。
これらは、１種単独で使用してもよいし、２種以上を併用してもよい。
【００２６】
前記スチレン系エラストマーは、市販品を用いることができ、例えば、セプトン４０３３、４０７７、セプトン４０５５、セプトン８１０５（いずれも商品名、クラレ社製）、ダイナロン１３２０Ｐ、ダイナロン４６００Ｐ、６２００Ｐ、８６０１Ｐ、９９０１Ｐ（いずれも商品名、ＪＳＲ社製）等を用いることができる。
【００２７】
前記漏油補修材における前記エラストマーの含有量としては、特に制限はなく、目的に応じて適宜選択することができるが、０質量％超３５質量％以下が好ましく、１５質量％以上３５質量％以下がより好ましい。
【００２８】
＜硬化性組成物＞
前記硬化性組成物としては、熱硬化性組成物であってもよいし、活性エネルギー線硬化性組成物であってもよいし、熱及び活性エネルギー線硬化性組成物であってもよいが、活性エネルギー線硬化性組成物であることが、硬化が早く、補修の簡便性がより優れる点から好ましい。
【００２９】
＜＜活性エネルギー線硬化性組成物＞＞
前記活性エネルギー線硬化性組成物は、水酸基を有しない単官能（メタ）アクリレートと、多官能（メタ）アクリレートと、光ラジカル開始剤とを含有することが好ましい。
ここで、（メタ）アクリレートとは、アクリレート及びメタクリレートを意味する。
【００３０】
更に、前記漏油補修材である前記活性エネルギー硬化性組成物は、水酸基を有する単官能（メタ）アクリレートの含有量が５０質量％以下であることが好ましく、水酸基を有する単官能（メタ）アクリレートを含有しないことが好ましい。前記活性エネルギー線硬化性組成物が、前記水酸基を有する単官能（メタ）アクリレートを多く含有すると、前記水酸基を有する単官能（メタ）アクリレートが前記エラストマーと相溶しにくく、前記エラストマーを含有する前記漏油補修材が得られにくくなる。
【００３１】
＜＜＜水酸基を有しない単官能（メタ）アクリレート＞＞＞
前記水酸基を有しない単官能（メタ）アクリレートとしては、単官能（メタ）アクリレートであってかつ水酸基を有しない限り、特に制限はなく、目的に応じて適宜選択することができ、例えば、脂肪族単官能（メタ）アクリレート、脂環族単官能（メタ）アクリレート、芳香族単官能（メタ）アクリレートなどが挙げられる。
【００３２】
前記水酸基を有しない単官能（メタ）アクリレートの炭素数としては、特に制限はなく、目的に応じて適宜選択することができるが、炭素数４〜２５が好ましく、炭素数１０〜３０がより好ましい。
【００３３】
前記脂肪族単官能（メタ）アクリレートの炭素数としては、特に制限はなく、目的に応じて適宜選択することができるが、炭素数４〜３５が好ましく、炭素数１０〜３０がより好ましい。
前記脂肪族単官能（メタ）アクリレートとしては、例えば、メチル（メタ）アクリレート、エチル（メタ）アクリレート、プロピル（メタ）アクリレート、イソプロピル（メタ）アクリレート、ブチル（メタ）アクリレート、イソブチル（メタ）アクリレート、２−エチルヘキシル（メタ）アクリレート、オクチル（メタ）アクリレート、イソオクチル（メタ）アクリレート、デシル（メタ）アクリレート、イソデシル（メタ）アクリレート、ラウリル（メタ）アクリレート、ステアリル（メタ）アクリレート、イソステアリル（メタ）アクリレートなどが挙げられる。
これらは、１種単独で使用してもよいし、２種以上を併用してもよい。
【００３４】
前記脂環族単官能（メタ）アクリレートの炭素数としては、特に制限はなく、目的に応じて適宜選択することができるが、炭素数９〜１５が好ましい。
前記脂環族単官能（メタ）アクリレートとしては、例えば、シクロヘキシル（メタ）アクリレート、イソボルニル（メタ）アクリレート、ジシクロペンテニル（メタ）アクリレート、トリシクロデカニル（メタ）アクリレートなどが挙げられる。
これらは、１種単独で使用してもよいし、２種以上を併用してもよい。
【００３５】
前記芳香族単官能（メタ）アクリレートとしては、例えば、ベンジル（メタ）アクリレート、ｐ−クミルフェノールアルキレンオキサイド付加物の（メタ）アクリレート、ｏ−フェニルフェノールアルキレンオキサイド付加物の（メタ）アクリレート、フェノールアルキレンオキサイド付加物の（メタ）アクリレート、ノニルフェノールアルキレンオキサイド付加物の（メタ）アクリレートなどが挙げられる。ここで、前記アルキレンオキサイドとしては、例えば、エチレンオキサイド（ＥＯ）、プロピレンオキサイド（ＰＯ）などが挙げられる。
これらは、１種単独で使用してもよいし、２種以上を併用してもよい。
【００３６】
前記漏油補修材である前記活性エネルギー硬化性組成物における前記水酸基を有しない単官能（メタ）アクリレートの含有量としては、特に制限はなく、目的に応じて適宜選択することができるが、３０質量％以上９０質量％以下が好ましく、５０質量％以上８５質量％以下がより好ましく、６０質量％以上８０質量％以下が特に好ましい。
【００３７】
＜＜＜多官能（メタ）アクリレート＞＞＞
前記多官能（メタ）アクリレートとしては、２官能以上の（メタ）アクリレートであれば、特に制限はなく、目的に応じて適宜選択することができ、例えば、２官能（メタ）アクリレート、３官能（メタ）アクリレート、４官能（メタ）アクリレートなどが挙げられる。
これらは、１種単独で使用してもよいし、２種以上を併用してもよい。
【００３８】
前記２官能（メタ）アクリレートとしては、例えば、エチレングリコールジ（メタ）アクリレート、ジエチレングリコールジ（メタ）アクリレート、テトラエチレングリコールジ（メタ）アクリレート、ポリエチレングリコールジ（メタ）アクリレート、プロピレングリコールジ（メタ）アクリレート、ジプロピレングリコールジ（メタ）アクリレート、ポリプロピレングリコールジ（メタ）アクリレート、ブチレングリコールジ（メタ）アクリレート、ネオペンチルグリコールジ（メタ）アクリレート、エチレンオキサイド変性ビスフェノールＡ型ジ（メタ）アクリレート、プロピレンオキサイド変性ビスフェノールＡ型ジ（メタ）アクリレート、１，６−ヘキサンジオールジ（メタ）アクリレート、グリセリンジ（メタ）アクリレート、ペンタエリスリトールジ（メタ）アクリレート、エチレングリコールジグリシジルエーテルジ（メタ）アクリレート、ジエチレングリコールジグリシジルエーテルジ（メタ）アクリレート、フタル酸ジグリシジルエステルジ（メタ）アクリレート、ヒドロキシピバリン酸変性ネオペンチルグリコールジ（メタ）アクリレート等が挙げられる。
これらは、１種単独で使用してもよいし、２種以上を併用してもよい。
【００３９】
前記３官能（メタ）アクリレートとしては、例えば、トリメチロールプロパントリ（メタ）アクリレート、ペンタエリスリトールトリ（メタ）アクリレート、トリ（メタ）アクリロイルオキシエトキシトリメチロールプロパンなどが挙げられる。
これらは、１種単独で使用してもよいし、２種以上を併用してもよい。
【００４０】
前記４官能（メタ）アクリレートとしては、例えば、ペンタエリスリトールテトラ（メタ）アクリレートなどが挙げられる。
これらは、１種単独で使用してもよいし、２種以上を併用してもよい。
【００４１】
５官能以上の（メタ）アクリレートとしては、例えば、ジペンタエリスリトールペンタ（メタ）アクリレート、ジペンタエリスリトールヘキサ（メタ）アクリレートなどが挙げられる。
これらは、１種単独で使用してもよいし、２種以上を併用してもよい。
【００４２】
前記漏油補修材である前記活性エネルギー硬化性組成物における前記多官能（メタ）アクリレートの含有量としては、特に制限はなく、目的に応じて適宜選択することができるが、０質量％超２０質量％以下が好ましく、０．１質量％以上１５質量％以下がより好ましく、０．２質量％以上１０質量％以下が特に好ましい。
【００４３】
＜＜＜光ラジカル開始剤＞＞＞
前記光ラジカル開始剤としては、例えば、ベンゾフェノン類、ベンジルケタール類、ジアルコキシアセトフェノン類、ヒドロキシアルキルアセトフェノン類、アミノアルキルフェノン類およびアシルホスフィンオキシド類などが挙げられる。具体的には、例えば、ベンゾフェノン、メチルベンゾフェノン、４−フェニルベンゾフェノン、４，４’−ビス（ジメチルアミノ）ベンゾフェノン、４，４’−ビス（ジエチルアミノ）ベンゾフェノン、ベンジル、２，２−ジメトキシ−２−フェニルアセトフェノン、ジメトキシアセトフェノン、ジエトキシアセトフェノン、２−ヒドロキシ−２−メチル−１−フェニルプロパン−１−オン、２−ベンジル−２−ジメチルアミノ−１−（４−モルホリノフェニル）−ブタン−１−オン、２−メチル−１−［４−（メトキシチオ）−フェニル］−２−モルホリノプロパン−２−オン、１−ヒドロキシ−シクロヘキシル−フェニルケトン、ジフェニルアシルフェニルホスフィンオキシド、ジフェニル（２，４，６−トリメチルベンゾイル）ホスフィンオキシド、２，４，６−トリメチルベンゾイルエトキシフェニルホスフィンオキシド、およびビス（２，４，６−トリメチル−ベンゾイル）フェニルホスフィンオキシドなどが挙げられる。
これらは、１種単独で使用してもよいし、２種以上を併用してもよい。
【００４４】
前記漏油補修材である前記活性エネルギー硬化性組成物における前記光ラジカル開始剤の含有量としては、特に制限はなく、目的に応じて適宜選択することができるが、０．１質量％以上２０質量％以下が好ましく、０．５質量％以上１０質量％以下がより好ましく、１質量％以上５質量％以下が特に好ましい。
【００４５】
前記硬化性組成物を硬化させる方法としては、特に制限はなく、目的に応じて適宜選択することができるが、前記硬化性組成物が、活性エネルギー線硬化性組成物であり、前記活性エネルギー線硬化性組成物に活性エネルギー線を照射させ硬化させる方法が好ましい。前記活性エネルギー線としては、特に制限はなく、目的に応じて適宜選択することができ、例えば、電子線、紫外線、赤外線、レーザー光線、可視光線、電離放射線（Ｘ線、α線、β線、γ線等）、マイクロ波、高周波などが挙げられる。
【００４６】
（漏油補修方法）
本発明の漏油補修方法は、硬化工程を少なくとも含み、更に必要に応じて、その他の工程を含む。
【００４７】
＜硬化工程＞
前記硬化工程としては、活性エネルギー線硬化性組成物である本発明の前記漏油補修材を、配管の漏油部分に塗布し、前記漏油補修材に活性エネルギー線を照射して、前記漏油補修材を硬化させる工程であれば、特に制限はなく、目的に応じて適宜選択することができる。
【００４８】
前記配管としては、油を送る配管であれば、特に制限はなく、目的に応じて適宜選択することができ、例えば、ラジエータと、変圧器との間で絶縁油を送る配管などが挙げられる。
前記配管の材質としては、金属製であれば、特に制限はなく、目的に応じて適宜選択することができる。前記配管としては、例えば、ステンレス製の配管などが挙げられる。
前記配管の大きさ、長さとしては、特に制限はなく、目的に応じて適宜選択することができる。
なお、前記配管の表面には、本発明の機能を損なわない限り、防食塗装等が施されていても良い。
【００４９】
前記配管の漏油部分としては、特に制限はなく、目的に応じて適宜選択することができ、例えば、前記配管に生じた穴（例えば、ピンホール）、前記配管の継ぎ手部分（例えば、フランジ部）などが挙げられる。
【００５０】
前記漏油補修材を前記漏油部分に塗布する方法としては、特に制限はなく、目的に応じて適宜選択することができ、例えば、刷毛塗り、ヘラ塗り、ローラー塗布、スプレー塗布などが挙げられる。
【００５１】
前記活性エネルギー線としては、特に制限はなく、目的に応じて適宜選択することができ、例えば、電子線、紫外線、赤外線、レーザー光線、可視光線、電離放射線（Ｘ線、α線、β線、γ線等）、マイクロ波、高周波などが挙げられる。
【００５２】
前記漏油補修材への前記活性エネルギー線の照射量としては、特に制限はなく、目的に応じて適宜選択することができる。
【００５３】
（配管）
本発明の配管は、漏油部分を有する配管であって、前記漏油部分に本発明の前記漏油補修材の硬化物を有する。
【００５４】
前記配管としては、油を送る配管であれば、特に制限はなく、目的に応じて適宜選択することができ、例えば、ラジエータと、変圧器との間で絶縁油を送る配管などが挙げられる。
前記配管の材質としては、金属製であれば、特に制限はなく、目的に応じて適宜選択することができる。前記配管としては、例えば、ステンレス製の配管などが挙げられる。
前記配管の大きさ、長さとしては、特に制限はなく、目的に応じて適宜選択することができる。
なお、前記配管の表面には、本発明の機能を損なわない限り、防食塗装等が施されていても良い。
【００５５】
前記配管の漏油部分としては、特に制限はなく、目的に応じて適宜選択することができ、例えば、前記配管に生じた穴（例えば、ピンホール）、前記配管の継ぎ手部分（例えば、フランジ部）などが挙げられる。
【００５６】
前記漏油補修材の硬化方法としては、特に制限はなく、目的に応じて適宜選択することができ、例えば、本発明の前記漏油補修方法における硬化工程などが挙げられる。
【実施例】
【００５７】
以下、本発明の実施例を説明するが、本発明は、これらの実施例に何ら限定されるものではない。
【００５８】
（実施例１）
＜漏油補修材の作製＞
表１−１に記載の配合のうち、成分（Ａ）、（Ｂ）、（Ｃ）、及び（Ｄ）を表１−１の配合割合で混合した。得られた混合物に、表１−１の配合割合で、成分（Ｅ）を添加し、遊星撹拌機（ＡＲ−２５０：ＴＨＩＮＫＹ製）を用いて、２０００ｒｐｍの回転数で溶け残りがなくなるまで、遊星撹拌を行った。以上により、漏油補修材である活性エネルギー線硬化性組成物を作製した。
【００５９】
（実施例２〜１３、比較例１〜２）
実施例１において、各配合を、表１−１〜表１−３に記載の配合に変えた以外は、実施例１と同様にして、漏油補修材である活性エネルギー線硬化性組成物を作製した。
【００６０】
〔測定・評価〕
以下の測定及び評価に供した。結果を表１−１〜表１−３に示した。
【００６１】
＜粘度測定＞
粘度測定は、レオメーターを用いて測定した。具体的には、ＴＡ  Ｉｎｓｔｒｕｍｅｎｔ社製ＡＲ−Ｇ２を用いて粘度測定を行った。直径２０ｍｍ、角度２°のコーンプレートを用い、温度２５℃の環境下で、せん断速度０．１ｓ−１で測定を行った。
【００６２】
＜糸引き性＞
ステンレス製のスパチュラに漏油補修材の表面を０．５秒間触れさせた後、スパチュラから漏油補修材を離した際に、漏油補修材が糸を引くかどうかを目視により確認し、以下の評価基準で評価した。
〔評価基準〕
○：  糸を引かない。
×：  糸を引く。
【００６３】
＜油との相溶性（硬化前の吸油率）＞
硬化前の漏油補修材と、ＪＸＴＧエネルギー社製高圧絶縁油Ａ（ＪＩＳ  Ｃ２３２０の絶縁油Ａ  種類  １種）とを、質量比１：１でガラス瓶に入れ、遊星撹拌（機種：ＴＨＩＮＫＹ製ＡＲ−２５０、回転数：２０００ｒｐｍ、撹拌時間：５分）を行い、室温（２５℃）で３０分放置した後に、分離が見られるかを確認した。そして、分離が見られない場合には、吸油率は１００％以上とし、分離が見られる場合には、吸油率は、１００％未満とした。
【００６４】
＜吸油特性の評価方法（硬化後の吸油率）＞
シリコーン樹脂で作製した１０ｍｍ×１０ｍｍ×深さ５ｍｍの型に漏油補修材を充填し、５０μｍ厚の離型ＰＥＴで表面をカバーした状態でメタルハライドランプを用いて３６５ｎｍにおける積算光量が６Ｊ／ｃｍ２になるように照射することで硬化物を作製した。型から取り出した硬化物の重量を測定し吸油前重量とした。
硬化物をガラス瓶に入れた。更に、ガラス瓶に、硬化物全体が十分に浸る量の絶縁油を入れた。そして、室温（２５℃）で２４時間放置した後に、絶縁油を吸った硬化物の重量を測定し吸油後重量とした。なお、絶縁油として、ＪＸＴＧエネルギー社製高圧絶縁油Ａ（ＪＩＳ  Ｃ２３２０の絶縁油Ａ  種類  １種）を使用した。
そして、以下の式を用いて、吸油率を求めた。
吸油率（％）＝１００×（吸油後重量−吸油前重量）／（吸油前重量）
【００６５】
＜硬化物のガラス転移温度＞
硬化物のガラス転移温度は、粘弾性測定によるｔａｎδ（損失正接）のピーク値から求めた。具体的には、ＴＡ  Ｉｎｓｔｒｕｍｅｎｔ社製ＲＳＡＩＩＩを用いて、引張モード、周波数１０Ｈｚ、昇温速度１０℃／ｍｉｎ、−２０℃〜２００℃の範囲で温度分散測定を行い、ｔａｎδ（損失正接）のピーク値から求めた。測定サンプルとしては、メタルハライドランプで３６５ｎｍにおける積算光量が６Ｊ／ｃｍ２になるように照射することで硬化させた、長さ４０ｍｍ、幅５ｍｍ、厚み０．５ｍｍの短冊状試験片を用いた。
【００６６】
＜透明性評価方法＞
硬化後の漏油補修材の全光線透過率は、ＪＩＳ  Ｋ  ７１３６に準拠し、ヘイズメーター（村上色彩技術研究所社製、ＨＭ−１５０）を用いて測定した。
測定サンプルとしては、松浪硝子工業社製Ｓ９２１３を用いて漏油補修材を２枚で挟みこみ一辺が２５ｍｍ以上、厚み１ｍｍになるように充填した後、メタルハライドランプで３６５ｎｍにおける積算光量が６Ｊ／ｃｍ２になるように照射することで硬化させ作製した。
なお、透過率が、５０％以上であれば、透明であるということができる。
【００６７】
＜付着力の評価方法＞
ＳＵＳ３０４の板の上に、シリコーン樹脂で作製した直径６ｍｍ、２ｍｍ厚の円形の型を置き、そこに、ＪＸＴＧエネルギー社製高圧絶縁油Ａ（ＪＩＳ  Ｃ２３２０の絶縁油Ａ  種類  １種）を１０質量％含む漏油補修材を充填し、メタルハライドランプで３６５ｎｍにおける積算光量が６Ｊ／ｃｍ２になるように照射することで硬化させ、その後、シリコーン樹脂の型を除去し、ＳＵＳ３０４に塗布した試験片（直径６ｍｍ、２ｍｍ厚）を作製した。
ＪＩＳ  Ｋ  ５６００−５−７：塗膜の機械的性質−第７節：付着性（プルオフ法）に準拠して付着力試験を行った。試験片と試験円筒の接着には、東亞合成社製アロンアルファ２０１とアクセレレーターを使用し、完全に硬化・接着させた。付着力測定は、島津製作所製卓上精密万能試験機オートグラフＡＧＳ−Ｘを用いて引張速度１０ｍｍ／ｍｉｎで行った。
【００６８】
＜漏油シールテスト＞
図１に示す圧力容器のフランジ部のパッキンに０．５ｍｍの直径のステンレスワイヤーを挟み、０．２ＭＰａの空気による圧力をかけて１分間に約０．１ｃｃ漏油する試験装置を作製した。この試験装置を用いて、漏油シールテストを行った。
油には、ＪＸＴＧエネルギー社製高圧絶縁油Ａ（ＪＩＳ  Ｃ２３２０の絶縁油Ａ  種類  １種）を用いた。
上記の漏油速度で漏油している漏油箇所に、漏油箇所を十分に覆うように漏油補修材を
２０ｇ塗布し、メタルハライドランプで３６５ｎｍにおける積算光量が６Ｊ／ｃｍ２になるように照射することで漏油補修材を硬化させた。そして、１時間後の漏油の状態を目視で観察し、以下の評価基準で評価した。
〔評価基準〕
○：漏油していない。
×：漏油している。
【００６９】
【表１−１】
2019203111.tif 000002
【００７０】
【表１−２】
2019203111.tif 000003
【００７１】
【表１−３】
2019203111.tif 000004
【００７２】
表１−１〜表１−３において、付着力の「＞０．５」は、付着力が０．５ＭＰａ超であることを示す。なお、評価結果が「＞０．５」であったサンプルにおいては、ＳＵＳ３０４の板と漏油補修材と間の剥離は見られず、付着力が０．５ＭＰａである冶具と接着剤と間の剥離が見られた。
硬化前の外観は目視により評価した。
【００７３】
実施例・比較例で用いた材料の詳細は以下のとおりである。
２ＥＨＡ：２−エチルヘキシルアクリレート（日本触媒社製）
ＳＡ：ステアリルアクリレート（共栄社化学社製）
ＳＭＡ：ステアリルメタクリレート（共栄社化学社製）
ＬＡ：ラウリルアクリレート（共栄社化学社製）
ＩＳＴＡ：イソステアリルアクリレート（大阪有機化学社製）
ＩＢＸＡ：イソボルニルアクリレート（大阪有機化学社製）
Ａ−ＤＣＰ：トリシクロデカンジメタノールジアクリレート（新中村化学社製）
４ＨＢＡ：４−ヒドロキシブチルアクリレート（大阪有機化学社製）
ＩＲＧ  １１７３：２−ヒドロキシ−２−メチル−１−フェニルプロパン−１−オン（ＢＡＳＦ社製）
ＳＢＳ：ＪＳＲ ＴＲ２２５０（ＪＳＲ社製）
ＳＥＢＳ：セプトン８００６（クラレ社製）
ＳＩＳ：ＪＳＲ ＳＩＳ５２５０（ＪＳＲ社製）
ＳＥＥＰＳ：セプトン４０３３（クラレ社製）
【００７４】
比較例２の配合では、エラストマーとＯＨ含有単官能アクリルとが混ざらないために、補修材を調製できなかった。
また、エラストマーを添加しない場合、透明であって光硬化可能なパテを得ることができなかった。他方、エラストマーを含有すると、硬化前の吸油量が１００％以上となった。そのため、硬化前の吸油量が１００％未満であり、かつ光硬化可能なパテを調製することができなかった。
【００７５】
実施例１〜１３の漏油補修材は、硬化前の吸油率が１００％以上であり、かつ硬化後の吸油率が５０％以下であることから、漏油シールテストにおいて良好な結果を示し、簡便にかつ高い信頼性で漏油を阻止できることが確認できた。
比較例１の漏油補修材は、多官能（メタ）アクリレートを含有しなかったために、硬化後の吸油率が５０％を超えるため、漏油シールテストにおいて漏油が確認された。
【産業上の利用可能性】
【００７６】
本発明の漏油補修材は、油を流通させる配管から油が漏れ出た際に、簡便にかつ高い信頼性で漏油を阻止できることから、配管の漏油の補修に好適に用いることができる。
【図１】
2019203111.tif 000005
【手続補正書】
【提出日】平成31年1月7日(2019.1.7)
【手続補正１】
【補正対象書類名】特許請求の範囲
【補正対象項目名】全文
【補正方法】変更
【補正の内容】
【特許請求の範囲】
【請求項１】
硬化性組成物である漏油補修材であって、
硬化前の吸油率が、１００％以上であり、
硬化後の吸油率が、５０％以下であり、
せん断速度０．１ｓ−１、及び２５℃における粘度が、１００Ｐａ・ｓ以上２００，０００Ｐａ・ｓ以下である、ことを特徴とする漏油補修材。
【請求項２】
硬化性組成物である漏油補修材であって、
硬化前の吸油率が、１００％以上であり、
硬化後の吸油率が、５０％以下であり、
下記試験方法において糸を引かない、ことを特徴とする漏油補修材。
〔試験方法〕
ステンレス製のスパチュラに前記漏油補修材の表面を０．５秒間触れさせた後、スパチュラから前記漏油補修材を離した際に、前記漏油補修材が糸を引くかどうかを目視により確認する。
【請求項３】
エラストマーを含有する請求項１から２のいずれかに記載の漏油補修材。
【請求項４】
前記エラストマーが、構成成分にスチレンを含む、請求項３に記載の漏油補修材。
【請求項５】
前記エラストマーの含有量が、０質量％超３５質量％以下である請求項３から４のいずれかに記載の漏油補修材。
【請求項６】
前記硬化性組成物が、活性エネルギー線硬化性組成物である請求項１から５のいずれかに記載の漏油補修材。
【請求項７】
水酸基を有しない単官能（メタ）アクリレートと、多官能（メタ）アクリレートと、光ラジカル開始剤とを含有する請求項６に記載の漏油補修材。
【請求項８】
前記多官能（メタ）アクリレートの含有量が、０質量％超２０質量％以下である請求項７に記載の漏油補修材。
【請求項９】
硬化後のガラス転移温度が、１５０℃以下である請求項１から８のいずれかに記載の漏油補修材。
【請求項１０】
外観が、透明である請求項１から９のいずれかに記載の漏油補修材。
【請求項１１】
硬化後における厚み１ｍｍの硬化物の透過率が、５０％以上である請求項１から１０のいずれかに記載の漏油補修材。
【請求項１２】
活性エネルギー線硬化性組成物である請求項１から１１のいずれかに記載の漏油補修材を、配管の漏油部分に塗布し、前記漏油補修材に活性エネルギー線を照射して、前記漏油補修材を硬化させる工程を含むことを特徴とする漏油補修方法。
【請求項１３】
漏油部分を有する配管であって、
前記漏油部分に請求項１から１１のいずれかに記載の漏油補修材の硬化物を有することを特徴とする配管。
【手続補正書】
【提出日】平成31年4月11日(2019.4.11)
【手続補正１】
【補正対象書類名】特許請求の範囲
【補正対象項目名】全文
【補正方法】変更
【補正の内容】
【特許請求の範囲】
【請求項１】
硬化性組成物である漏油補修材であって、
硬化前の吸油率が、１００％以上であり、
硬化後の吸油率が、５０％以下であり、
エラストマーを含有し、
せん断速度０．１ｓ−１、及び２５℃における粘度が、１００Ｐａ・ｓ以上２００，０００Ｐａ・ｓ以下である、ことを特徴とする漏油補修材。
【請求項２】
硬化性組成物である漏油補修材であって、
硬化前の吸油率が、１００％以上であり、
硬化後の吸油率が、５０％以下であり、
エラストマーを含有し、
下記試験方法において糸を引かない、ことを特徴とする漏油補修材。
〔試験方法〕
ステンレス製のスパチュラに前記漏油補修材の表面を０．５秒間触れさせた後、スパチュラから前記漏油補修材を離した際に、前記漏油補修材が糸を引くかどうかを目視により確認する。
【請求項３】
前記エラストマーが、構成成分にスチレンを含む、請求項１から２のいずれかに記載の漏油補修材。
【請求項４】
前記エラストマーの含有量が、０質量％超３５質量％以下である請求項１から３のいずれかに記載の漏油補修材。
【請求項５】
硬化性組成物である漏油補修材であって、
硬化前の吸油率が、１００％以上であり、
硬化後の吸油率が、５０％以下であり、
前記硬化性組成物が、活性エネルギー線硬化性組成物であり、
せん断速度０．１ｓ−１、及び２５℃における粘度が、１００Ｐａ・ｓ以上２００，０００Ｐａ・ｓ以下である、ことを特徴とする漏油補修材。
【請求項６】
硬化性組成物である漏油補修材であって、
硬化前の吸油率が、１００％以上であり、
硬化後の吸油率が、５０％以下であり、
前記硬化性組成物が、活性エネルギー線硬化性組成物であり、
下記試験方法において糸を引かない、ことを特徴とする漏油補修材。
〔試験方法〕
ステンレス製のスパチュラに前記漏油補修材の表面を０．５秒間触れさせた後、スパチュラから前記漏油補修材を離した際に、前記漏油補修材が糸を引くかどうかを目視により確認する。
【請求項７】
水酸基を有しない単官能（メタ）アクリレートと、多官能（メタ）アクリレートと、光ラジカル開始剤とを含有する請求項５から６のいずれかに記載の漏油補修材。
【請求項８】
前記多官能（メタ）アクリレートの含有量が、０質量％超２０質量％以下である請求項７に記載の漏油補修材。
【請求項９】
硬化性組成物である漏油補修材であって、
硬化前の吸油率が、１００％以上であり、
硬化後の吸油率が、５０％以下であり、
硬化後のガラス転移温度が、１５０℃以下であり、
せん断速度０．１ｓ−１、及び２５℃における粘度が、１００Ｐａ・ｓ以上２００，０００Ｐａ・ｓ以下である、ことを特徴とする漏油補修材。
【請求項１０】
硬化性組成物である漏油補修材であって、
硬化前の吸油率が、１００％以上であり、
硬化後の吸油率が、５０％以下であり、
硬化後のガラス転移温度が、１５０℃以下であり、
下記試験方法において糸を引かない、ことを特徴とする漏油補修材。
〔試験方法〕
ステンレス製のスパチュラに前記漏油補修材の表面を０．５秒間触れさせた後、スパチュラから前記漏油補修材を離した際に、前記漏油補修材が糸を引くかどうかを目視により確認する。
【請求項１１】
硬化性組成物である漏油補修材であって、
前記漏油補修材の外観が、透明であり、
硬化前の吸油率が、１００％以上であり、
硬化後の吸油率が、５０％以下であり、
せん断速度０．１ｓ−１、及び２５℃における粘度が、１００Ｐａ・ｓ以上２００，０００Ｐａ・ｓ以下である、ことを特徴とする漏油補修材。
【請求項１２】
硬化性組成物である漏油補修材であって、
前記漏油補修材の外観が、透明であり、
硬化前の吸油率が、１００％以上であり、
硬化後の吸油率が、５０％以下であり、
下記試験方法において糸を引かない、ことを特徴とする漏油補修材。
〔試験方法〕
ステンレス製のスパチュラに前記漏油補修材の表面を０．５秒間触れさせた後、スパチュラから前記漏油補修材を離した際に、前記漏油補修材が糸を引くかどうかを目視により確認する。
【請求項１３】
硬化性組成物である漏油補修材であって、
硬化前の吸油率が、１００％以上であり、
硬化後の吸油率が、５０％以下であり、
硬化後における厚み１ｍｍの硬化物の透過率が、５０％以上であり、
せん断速度０．１ｓ−１、及び２５℃における粘度が、１００Ｐａ・ｓ以上２００，０００Ｐａ・ｓ以下である、ことを特徴とする漏油補修材。
【請求項１４】
硬化性組成物である漏油補修材であって、
硬化前の吸油率が、１００％以上であり、
硬化後の吸油率が、５０％以下であり、
硬化後における厚み１ｍｍの硬化物の透過率が、５０％以上であり、
下記試験方法において糸を引かない、ことを特徴とする漏油補修材。
〔試験方法〕
ステンレス製のスパチュラに前記漏油補修材の表面を０．５秒間触れさせた後、スパチュラから前記漏油補修材を離した際に、前記漏油補修材が糸を引くかどうかを目視により確認する。
【請求項１５】
活性エネルギー線硬化性組成物である請求項１から１４のいずれかに記載の漏油補修材を、配管の漏油部分に塗布し、前記漏油補修材に活性エネルギー線を照射して、前記漏油補修材を硬化させる工程を含むことを特徴とする漏油補修方法。
【請求項１６】
漏油部分を有する配管であって、
前記漏油部分に請求項１から１４のいずれかに記載の漏油補修材の硬化物を有することを特徴とする配管。